(57)【要約】異常分散性が高いことでガラスレンズの色収差を高精度に補正することができ、さらに、従来のものよりも軽量かつ、摩耗度が低く研磨加工を行い易い光学ガラス、光学素子およびプリフォームを提供する。カチオン成分として、Ｐ5+、Ａｌ3+およびＺｎ2+を含有し、アニオン成分として、Ｏ2-およびＦ-を含有し、カチオン％で、Ｐ5+    ２５〜４０％Ａｌ3+  ５〜２０％Ｚｎ2+  １〜１５％Ｂａ2+  ０〜２８％アニオン％で、Ｏ2-    ４０〜７０％Ｆ-    ３０〜６０％を含有し、屈折率（ｎｄ）が１．５３〜１．６０、アッベ数（νｄ）が６５〜７５であり、部分分散比θｇ．ｆ値が０．５２０〜０．５６０の範囲であり、摩耗度が４２０以下の範囲である光学ガラス。【特許請求の範囲】
【請求項１】
カチオン成分として、Ｐ5+、Ａｌ3+およびＺｎ2+を含有し、アニオン成分として、Ｏ2-およびＦ-を含有し、
カチオン％で、
Ｐ5+    ２５〜４０％
Ａｌ3+  ５〜２０％
Ｚｎ2+  １〜１５％
Ｂａ2+  ０〜２８％
アニオン％で、
Ｏ2-    ４０〜７０％
Ｆ-    ３０〜６０％
を含有し、
屈折率（ｎｄ）が１．５３〜１．６０、アッベ数（νｄ）が６５〜７５であり、摩耗度が４２０以下である光学ガラス。
【請求項２】
相対屈折率（５８９．３ｎｍ）の温度係数（４０〜６０℃）が＋２．０×１０−６〜−５．５×１０−６（℃−１）の範囲内にあることを特徴とする請求項１の光学ガラス。
【請求項３】
請求項１又は２記載の光学ガラスからなる光学素子
【発明の詳細な説明】
【技術分野】
【０００１】
本発明は、光学ガラス、光学素子およびプリフォームに関する。
【背景技術】
【０００２】
光学機器のレンズ系は、通常、異なる光学的性質を持つ複数のガラスレンズを組み合わせて設計される。近年、光学機器のレンズ系に求められる特性は多様化しており、その設計の自由度をさらに広げるため、従来は着目されていなかった光学特性を備える光学ガラスが開発されている。中でも異常分散性（Δθｇ，Ｆ）が特徴的な光学ガラスは、収差の色補正に顕著な効果を奏するものとして着目されている。【０００３】
例えば特許文献１では、従来必要とされていた高屈折率および低分散性ならびに加工性に優れるという性質に加え、異常分散性が高い光学ガラスとして、例えばカチオン成分としてＰ5+、Ａｌ3+、アルカリ土類金属イオン等を含み、アニオン成分としてＦ-およびＯ2-を含む光学ガラスが提案されている。
【先行技術文献】
【特許文献】
【０００４】
【特許文献１】特開２０１３−１６３６３２号公報
【特許文献２】特開２０１５−２０５７８５号公報
【発明の概要】
【発明が解決しようとする課題】
【０００５】
しかしながら特許文献１に記載のような従来の光学ガラスは、摩耗度が小さく加工性が不良であった。つまり、高い異常分散性を維持した上で、加工性を備える光学ガラスの開発が望まれている。
また、特許文献２に記載の従来の光学ガラスは、摩耗度が改善されているものの、Ｂａ成分を多量に含有するため、比重が大きく、軽量化が求められるレンズユニットには適さない。【０００６】
本発明は、このような上記課題を解決することを目的とする。
すなわち、本発明の目的は、異常分散性が高いことでガラスレンズの色収差を高精度に補正することができ、さらに、従来のものよりも軽量かつ、摩耗度が低く研磨加工を行い易い光学ガラス、光学素子およびプリフォームを提供することにある。
さらに、車載カメラ等の車載用光学機器に組み込まれる光学素子や、プロジェクタ、コピー機、レーザプリンタ及び放送用機材等のような多くの熱を発生する光学機器に組み込まれる光学素子としても利用できるよう、温度変動によっても結像特性等に影響が生じ難い光学系をに使用できる光学ガラスを提供することも目的とする。
【課題を解決するための手段】
【０００７】
本発明者らは、上記課題を解決するために鋭意検討し、本発明を完成させた。
本発明は以下の（１）〜（３）である。
カチオン成分として、Ｐ5+、Ａｌ3+およびＺｎ2+を含有し、アニオン成分として、Ｏ2-およびＦ-を含有し、
カチオン％で、
Ｐ5+    ２５〜４０％
Ａｌ3+  ５〜２０％
Ｚｎ2+  １〜１５％
Ｂａ2+  ０〜２８％
アニオン％で、
Ｏ2-    ４０〜７０％
Ｆ-    ３０〜６０％
を含有し、
屈折率（ｎｄ）が１．５３〜１．６０、アッベ数（νｄ）が６５〜７５であり、摩耗度が４２０以下の範囲である光学ガラス。
（２）相対屈折率（５４６．０７ｎｍ）の温度係数（４０〜６０℃）が＋２．０×１０−６〜−５．５×１０−６（℃−１）の範囲内にあることを特徴とする（１）の光学ガラス。
（３）（１）又は（２）の光学ガラスからなる光学素子
【発明の効果】
【０００８】
本発明によれば、異常分散性が高いことでガラスレンズの色収差を高精度に補正することができ、さらに、従来のものよりも軽量かつ、摩耗度が低く研磨加工を行い易い光学ガラスを提供できる。さらに、温度変動によっても結像特性等に影響が生じ難い光学系に使用できる光学ガラスを提供できる。
【発明を実施するための形態】
【０００９】
本発明について説明する。
本発明は、カチオン成分として、Ｐ5+、Ａｌ3+およびＺｎ2+を含有し、アニオン成分として、Ｏ2-およびＦ-を含有し、
カチオン％で、
Ｐ5+    ２５〜４０％
Ａｌ3+  ５〜２０％
Ｚｎ2+  １〜１５％
アニオン％で、
Ｏ2-    ４０〜７０％
Ｆ-    ３０〜６０％
を含有し、
屈折率（ｎｄ）が１．５３〜１．６０、アッベ数（νｄ）が６５〜７５であり摩耗度が４２０以下の範囲である光学ガラスである。
このような光学ガラスを、以下では「本発明の光学ガラス」という。
【００１０】
＜ガラス成分＞
本発明の光学ガラスを構成する各成分について説明する。
本明細書中において、各成分の含有率は特に断りがない場合は、全てモル比に基づくカチオン％またはアニオン％で表示されるものとする。ここで、「カチオン％」および「アニオン％」とは、本発明の光学ガラスのガラス構成成分をカチオン成分およびアニオン成分に分離し、それぞれにおいて合計割合を１００モル％として、ガラス中に含有される各成分を表記した組成である。
なお、各成分のイオン価は便宜的に代表値を用いているのであって、他のイオン価のものと区別するものではない。光学ガラス中に存在する各成分のイオン価は、代表値以外である可能性がある。例えばＰは通常、イオン価が５の状態でガラス中に存在するので、本明細書中では「Ｐ5+」と表しているが、他のイオン価の状態で存在する可能性はある。このように厳密には他のイオン価の状態で存在するものであっても、本明細書では、各成分は代表値のイオン価で光学ガラス中に存在しているものとして扱う。
【００１１】
［カチオン成分について］
＜Ｐ5+＞
本発明の光学ガラスはＰ5+を含む。Ｐ5+は、ガラス形成成分であり、ガラスの失透を抑制し、屈折率を高める性質を有する。
このような性質が強まるので、Ｐ5+の含有率は２５．０〜４０．０％であることが好ましい。また、２６．０％以上であることがより好ましく、２８．０％以上であることがさらに好ましい。また、４０．０％以下であることがより好ましく、３８．０％以下であることがより好ましく、３７．０％以下であることがさらに好ましい。
Ｐ5+は、原料として例えばＡｌ（ＰＯ3）3、Ｃａ（ＰＯ3）2、Ｂａ（ＰＯ3）2、Ｚｎ（ＰＯ3）2、ＢＰＯ4、Ｈ3ＰＯ4等を用いてガラス内に含有させることができる。
【００１２】
＜Ａｌ3+＞
本発明の光学ガラスはＡｌ3+を含む。Ａｌ3+は、ガラスの耐失透性を高め、磨耗度を低くする性質を有する。
このような性質が強まるので、Ａｌ3+の含有率は５．０〜２０．０％であることが好ましい。また、７．０％以上であることがより好ましく、８．０％以上であることがより好ましく、１０．０以上であることがさらに好ましい。また、１９．０％以下であることがより好ましく、１７．０％以下であることがさらに好ましい。
Ａｌ3+は、原料として例えばＡｌ（ＰＯ3）3、ＡｌＦ3、Ａｌ2Ｏ3等を用いてガラス内に含有させることができる。
＜Ｚｎ2+＞は、ガラスの摩耗度を本発明において要求する値に保持しつつ、耐失透性を高める性質を有する。しかし、過剰に含有させると却ってガラスの磨耗度が悪化し、屈折率が低くなる性質を有する。
Ｚｎ2+の含有率は１．０〜１８．０％であることが好ましい。また、２．０％以上であることがより好ましく、３．０％以上であることがより好ましく、１６．０以上であることがさらに好ましい。また、１５．０％以下であることがより好ましい。
【００１３】
＜アルカリ土類金属＞
本発明の光学ガラスにおいて、アルカリ土類金属はＭｇ2+、Ｃａ2+、Ｓｒ2+およびＢａ2+を意味する。また、Ｍｇ2+、Ｃａ2+、Ｓｒ2+およびＢａ2+からなる群から選ばれる少なくとも１つをＲ2+と表す場合がある。
また、Ｒ2+の合計含有率とは、これらの４つのイオンの合計含有率（Ｍｇ2+＋Ｃａ2+＋Ｓｒ2+＋Ｂａ2+）を意味するものとする。
Ｒ2+の合計含有率は２０．０〜５５．０％であることが好ましい。このような範囲の含有率であると、より安定なガラスを得ることができるからである。
Ｒ2+の合計含有率は２７．０％以上であることがより好ましく、２９．０％以上であることがさらに好ましい。また、５５．０％以下であることがより好ましく、５３．０％以下であることがより好ましく、５０．０％以下であることがさらに好ましい。
【００１４】
＜Ｍｇ2+＞
本発明の光学ガラスはＭｇ2+を含む。Ｍｇ2+は、ガラスの耐失透性を高め、摩耗度を低くする性質を有する。
このような性質が強まるので、Ｍｇ2+の含有率は０．０〜２０．０％であることが好ましい。また、１．０％以上であることがより好ましく、２．０％以上であることがさらに好ましい。また、１８．０％以下であることがより好ましく、１５．０％以下であることがさらに好ましい。
Ｍｇ2+は、原料として例えばＭｇＯ、ＭｇＦ2等を用いてガラス内に含有させることができる。
【００１５】
＜Ｃａ2+＞
本発明の光学ガラスはＣａ2+を含むことが好ましい。Ｃａ2+は、耐失透性を高め、屈折率の低下を抑制し、ガラスの磨耗度を低くする性質を有する。
このような性質が強まるので、Ｃａ2+の含有率は０．０〜２５．０％であることがより好ましい。また、２．０％以上であることがより好ましく、３．０％以上であることがさらに好ましい。また、２３．０％以下であることがより好ましく、２０．０％以下であることがさらに好ましい。
Ｃａ2+は、原料として例えばＣａ（ＰＯ3）2、ＣａＣＯ3、ＣａＦ2等を用いてガラス内に含有させることができる。
＜Ｓｒ2+＞
本発明の光学ガラスはＲ2+（アルカリ土類金属）の１つとして、Ｓｒ2+を含む場合がある。Ｓｒ2+は、ガラスの耐失透性を高め、屈折率の低下を抑制する性質を有する。
このような性質が強まるので、Ｓｒ2+の含有率は０％〜２０．０％であることが好ましい。また、１．０％以上であることがより好ましく、２．０％以上であることがさらに好ましい。また、１８．０％以下であることがより好ましく、１６．０％以下であることがさらに好ましい。
Ｓｒ2+は、原料として例えばＳｒ（ＮＯ3）2、ＳｒＦ2等を用いてガラス内に含有させることができる。
【００１６】
＜Ｂａ2+＞
本発明の光学ガラスはＲ2+（アルカリ土類金属）の１つとして、Ｂａ2+を含む場合がある。Ｂａ2+は、所定量含有したときにガラスの耐失透性を高める性質を有する。また、低い分散性を維持し、屈折率を高める性質を有する。しかし、過剰に含有させると比重が大きくなりすぎるため、レンズユニットの部品として使用し難くなる場合がある。
このような性質が強まるので、Ｂａ2+の含有率は０〜３０．０％であることが好ましい。また、１．０％以上であることが好ましく、３．０％以上であることがさらに好ましい。２８．０％以下であることがより好ましく、２３．０％以下であることがさらに好ましい。  Ｂａ2+は、原料として例えばＢａ（ＰＯ3）2、ＢａＣＯ3、Ｂａ（ＮＯ3）2、ＢａＦ2等を用いてガラス内に含有させることができる。
【００１７】
＜Ｌｎ3+＞
本発明においてＬｎ3+はＹ3+、Ｌａ3+、Ｇｄ3+、Ｙｂ3+およびＬｕ3+からなる群から選ばれる少なくとも１つを意味する。また、Ｌｎ3+の合計含有率とは、これらの５つのイオンの合計含有率（Ｙ3+＋Ｌａ3+＋Ｇｄ3+＋Ｙｂ3+＋Ｌｕ3+）を意味するものとする。
本発明の光学ガラスは、Ｌｎ3+を１０．０％以下の合計含有率で含有することが好ましい。このような範囲の含有率であると、ガラスの屈折率が高まり、低分散となる傾向があるからである。また、９．０％以下であることが好ましく、８．０％以下であることがより好ましく、７．０％以下であることがさらに好ましい。なお、Ｌｎ3+は任意成分であるので、本発明の光学ガラスはＬｎ3+を含まなくてもよい。
【００１８】
＜Ｙ3+＞
本発明の光学ガラスはＬｎ3+の１つとしてＹ3+を含んでよい。Ｙ3+は、低い分散性を維持し、屈折率を高め、耐失透性を高めることができる性質を有する。しかし、過剰に含有すると安定性が悪化しやすくなるので、１０．０％以下であることがより好ましく、８．０％以下であることがより好ましく、７．０％以下であることがさらに好ましい。また、Ｙ3+を含まなくとも本発明のガラスを得ることができるので、このような点からはＹ3+を含まなくともよい。
Ｙ3+は、原料として例えばＹ2Ｏ3、ＹＦ3等を用いてガラス内に含有させることができる。
【００１９】
＜Ｌａ3+＞
本発明の光学ガラスはＬｎ3+の１つとしてＬａ3+を含んでよい。Ｌａ3+は、低い分散性を維持し、屈折率を高める性質を有する。
このような性質が強まるので、Ｌａ3+の含有率は１０．０％以下であることがより好ましく、８．０％以下であることがより好ましく、７．０％以下であることがさらに好ましい。
Ｌａ3+は、原料として例えばＬａ2Ｏ3、ＬａＦ3等を用いてガラス内に含有させることができる。
【００２０】
＜Ｇｄ3+＞
本発明の光学ガラスはＬｎ3+の１つとしてＧｄ3+を含んでよい。Ｇｄ3+は、低い分散性を維持し、屈折率を高め、さらに耐失透性を高める性質を有する。
このような性質が強まるので、Ｇｄ3+の含有率は１０．０％以下であることがより好ましく、８．０％以下であることがより好ましく、７．０％以下であることがさらに好ましい。
Ｇｄ3+は、原料として例えばＧｄ2Ｏ3、ＧｄＦ3等を用いてガラス内に含有させることができる。
【００２１】
＜Ｙｂ3+＞
本発明の光学ガラスはＬｎ3+の１つとしてＹｂ3+を含んでよい。Ｙｂ3+は低い分散性を維持し、屈折率を高め、さらに耐失透性を高める性質を有する。
このような性質が強まるので、Ｙｂ3+の含有率は１０．０％以下であることがより好ましく、８．０％以下であることがより好ましく、７．０％以下であることがさらに好ましい。
Ｙｂ3+は、原料として例えばＹｂ2Ｏ3等を用いてガラス内に含有させることができる。
【００２２】
＜Ｌｕ3+＞
本発明の光学ガラスはＬｎ3+の１つとしてＬｕ3+を含んでよい。Ｌｕ3+は低い分散性を維持し、屈折率を高め、さらに耐失透性を高める性質を有する。
このような性質が強まるので、Ｌｕ3+の含有率は９．０％以下であることがより好ましく、８．０％以下であることがより好ましく、７．０％以下であることがさらに好ましい。
Ｌｕ3+は、原料として例えばＬｕ2Ｏ3等を用いてガラス内に含有させることができる。
【００２３】
＜Ｓｉ4+＞
本発明の光学ガラスは任意成分としてＳｉ4+を含んでもよい。Ｓｉ4+は、所定量含有したときにガラスの耐失透性を高め、屈折率を高めつつ、磨耗度を低下させる性質を有する。
このような性質が強まるので、Ｓｉ4+の含有率は１０．０％以下であることが好ましく、８．０％以下であることがより好ましく、５．０％以下であることがさらに好ましい。
Ｓｉ4+は、原料として例えばＳｉＯ2、Ｋ2ＳｉＦ6、Ｎａ2ＳｉＦ6等を用いてガラス内に含有させることができる。
【００２４】
＜Ｂ3+＞
本発明の光学ガラスは任意成分としてＢ3+を含んでもよい。Ｂ3+は、所定量含有したときにガラスの耐失透性を高め、屈折率を高めつつ、磨耗度を低下させて、さらに化学的耐久性を悪化し難くする性質を有する。
このような性質が強まるので、Ｂ3+の含有率は１０．０％以下であることが好ましく、８．０％以下であることがより好ましく、５．０％以下であることがさらに好ましい。  Ｂ3+は、原料として例えばＨ3ＢＯ3、Ｎａ2Ｂ4Ｏ7、ＢＰＯ4等を用いてガラス内に含有させることができる。
【００２５】
＜Ｌｉ+＞
本発明の光学ガラスは任意成分としてＬｉ+を含んでもよい。Ｌｉ+は、ガラス形成時の耐失透性を維持しつつ、ガラス転移点（Ｔｇ）を下げる性質を有する。
このような性質が強まるので、Ｌｉ+の含有率は１０．０％以下であることが好ましく、５．０％以下であることがより好ましく、１．０％以下であることがさらに好ましい。
Ｌｉ+は、原料として例えばＬｉ2ＣＯ3、ＬｉＮＯ3、ＬｉＦ等を用いてガラス内に含有させることができる。
【００２６】
＜Ｎａ+＞
本発明の光学ガラスは任意成分としてＮａ+を含んでもよい。Ｎａ+は、ガラス形成時の耐失透性を維持しつつ、ガラス転移点（Ｔｇ）を下げる性質を有する。
このような性質が強まるので、Ｎａ+の含有率は１０．０％以下であることが好ましく、９．５％以下であることがより好ましく、５．０％以下であることがさらに好ましい。
Ｎａ+は、原料として例えばＮａ2ＣＯ3、ＮａＮＯ3、ＮａＦ、Ｎａ2ＳｉＦ6等を用いてガラス内に含有させることができる。
【００２７】
＜Ｋ+＞
本発明の光学ガラスは任意成分としてＫ+を含んでもよい。Ｋ+は、ガラス形成時の耐失透性を維持しつつ、ガラス転移点（Ｔｇ）を下げる性質を有する。
このような性質が強まるので、Ｋ+の含有率は１０．０％以下であることが好ましく、８．０％以下であることがより好ましく、５．０％以下であることがさらに好ましい。
Ｋ+は、原料として例えばＫ2ＣＯ3、ＫＮＯ3、ＫＦ、ＫＨＦ２、Ｋ2ＳｉＦ6等を用いてガラス内に含有させることができる。
【００２８】
＜Ｒｎ+＞
本発明の光学ガラスでは、Ｒｎ+（Ｒｎ+はＬｉ+、Ｎａ+およびＫ+からなる群から選ばれる少なくとも１つ）の合計含有率が、２０．０％以下であることが好ましく、１５．０％以下であることがより好ましく、１０．０％以下であることがさらに好ましい。
【００２９】
＜Ｎｂ5+＞
本発明の光学ガラスは任意成分としてＮｂ5+を含んでもよい。Ｎｂ5+は、ガラスの屈折率を高め、化学的耐久性を高め、さらに、アッベ数の低下を抑制する性質を有する。
このような性質が強まるので、Ｎｂ5+の含有率は１０．０％以下であることが好ましく、８．０％以下であることがより好ましく、５．０％以下であることがさらに好ましい。
Ｎｂ5+は、原料として例えばＮｂ2Ｏ5等を用いてガラス内に含有させることができる。
【００３０】
＜Ｔｉ4+＞
本発明の光学ガラスは任意成分としてＴｉ4+を含んでもよい。Ｔｉ4+は、ガラスの屈折率を高める性質を有する。
このような性質が強まるので、Ｔｉ4+の含有率は１０．０％以下であることが好ましく、８．０％以下であることがより好ましく、５．０％以下であることがさらに好ましい。
Ｔｉ4+は、原料として例えばＴｉＯ2等を用いてガラス内に含有させることができる。
【００３１】
＜Ｚｒ4+＞
本発明の光学ガラスは任意成分としてＺｒ4+を含んでもよい。Ｚｒ4+は、ガラスの屈折率を高める性質を有する。
このような性質が強まるので、Ｚｒ4+の含有率は１０．０％以下であることが好ましく、８．０％以下であることがより好ましく、５．０％以下であることがさらに好ましい。
Ｚｒ4+は、原料として例えばＺｒＯ2、ＺｒＦ4等を用いてガラス内に含有させることができる。
【００３２】
＜Ｔａ5+＞
本発明の光学ガラスは任意成分としてＴａ5+を含んでもよい。Ｔａ5+は、ガラスの屈折率を高める性質を有する。
このような性質が強まるので、Ｔａ5+の含有率は１０．０％以下であることが好ましく、８．０％以下であることがより好ましく、５．０％以下であることがさらに好ましい。
Ｔａ5+は、原料として例えばＴａ2Ｏ5等を用いてガラス内に含有させることができる。
【００３３】
＜Ｗ6+＞
本発明の光学ガラスは任意成分としてＷ6+を含んでもよい。Ｗ6+は、ガラスの屈折率を高め、ガラス転移点を低下する性質を有する。
このような性質が強まるので、Ｗ6+の含有率は１０．０％以下であることが好ましく、８．０％以下であることがより好ましく、５．０％以下であることがさらに好ましい。
Ｗ6+は、原料として例えばＷＯ3等を用いてガラス内に含有させることができる。
【００３４】
＜Ｇｅ4+＞
本発明の光学ガラスは任意成分としてＧｅ4+を含んでもよい。Ｇｅ4+は、ガラスの屈折率を高め、ガラスの耐失透性を高める性質を有する。
このような性質が顕著になるので、Ｇｅ4+の含有率は１０．０％以下であることが好ましく、８．０％以下であることがより好ましく、５．０％以下であることがさらに好ましい。
Ｇｅ4+は、原料として例えばＧｅＯ2等を用いてガラス内に含有させることができる。
【００３５】
＜Ｂｉ3+＞
本発明の光学ガラスは任意成分としてＢｉ3+を含んでもよい。Ｂｉ3+は、ガラスの屈折率を高め、ガラス転移点を低下する性質を有する。
このような性質が強まるので、Ｂｉ3+の含有率は１０．０％以下であることが好ましく、８．０％以下であることがより好ましく、５．０％以下であることがさらに好ましい。
Ｂｉ3+は、原料として例えばＢｉ2Ｏ3等を用いてガラス内に含有させることができる。
【００３６】
＜Ｔｅ4+＞
本発明の光学ガラスは任意成分としてＴｅ4+を含んでもよい。Ｔｅ4+は、ガラスの屈折率を上げ、ガラス転移点を低下させ、着色を抑える性質を有する。
このような性質が強まるので、Ｔｅ4+の含有率は１５．０％以下であることが好ましく、１０．０％以下であることがより好ましく、８．０％以下であることがより好ましく、５．０％以下であることがさらに好ましい。
Ｔｅ4+は、原料として例えばＴｅＯ2等を用いてガラス内に含有させることができる。
【００３７】
［アニオン成分について］
＜Ｆ-＞
本発明の光学ガラスはＦ-を含む。Ｆ-は、ガラスの異常分散性およびアッベ数を高め、さらにガラスを失透し難くする性質を有する。
このような性質が強まるので、Ｆ-の含有率はアニオン％（モル％）表示で３０．０〜６０．０％であることが好ましい。また、３０．０％以上であることがより好ましく、３３．０％以上であることがより好ましく、３６．０％以上であることがさらに好ましい。
また、６０．０％以下であることがより好ましく、５５．０％以下であることがより好ましく５０．０％以下であることがさらに好ましい。
Ｆ-は、原料として例えばＡｌＦ3、ＭｇＦ2、ＢａＦ2等の各種カチオン成分のフッ化物を用いてガラス内に含有させることができる。
【００３８】
＜Ｏ2-＞
本発明の光学ガラスはＯ2-を含む。Ｏ2-は、ガラスの磨耗度の上昇を抑制する性質を有する。
このような性質が強まるので、Ｏ2-の含有率はアニオン％（モル％）表示で４０．０〜７０．０％であることが好ましい。また、４０．０％以上であることがより好ましく、４５．０％以上であることがより好ましく、５０．０％以上であることがさらに好ましい。
また、７０．０％以下であることがより好ましく、６６．０％以下であることがより好ましく、６４．０％以下であることがさらに好ましい。
また、Ｏ2-の含有率とＦ-の含有率との合計は、アニオン％表示で９８．０％以上であることが好ましく、９９．０％以上であることがより好ましく、１００％であることがさらに好ましい。安定なガラスを得ることができるからである。
Ｏ2-は、原料として例えばＡｌ2Ｏ3、ＭｇＯ、ＢａＯ等の各種カチオン成分の酸化物や、Ａｌ（ＰＯ3）3、Ｍｇ（ＰＯ3）2、Ｂａ（ＰＯ3）2等の各種カチオン成分の燐酸塩等を用いてガラス内に含有させることができる。
【００３９】
本発明の光学ガラスには、他の成分を本願発明のガラスの特性を損なわない範囲で必要に応じ、添加できる。
【００４０】
［含有すべきでない成分について］
次に、本発明の光学ガラスに含有すべきでない成分、および含有することが好ましくない成分について説明する。 
【００４１】
Ｔｉ、Ｚｒ、Ｎｂ、Ｗ、Ｌａ、Ｇｄ、Ｙ、Ｙｂ、Ｌｕを除く、Ｖ、Ｃｒ、Ｍｎ、Ｆｅ、Ｃｏ、Ｎｉ、Ｃｕ、ＡｇおよびＭｏ等の遷移金属のカチオンは、それぞれを単独または複合して少量含有した場合でもガラスが着色し、可視域の特定の波長に吸収を生じる性質があるため、特に可視領域の波長を使用する光学ガラスにおいては、実質的に含まないことが好ましい。
【００４２】
また、Ｐｂ、Ｔｈ、Ｃｄ、Ｔｌ、Ｏｓ、ＢｅおよびＳｅのカチオンは、近年有害な化学物質として使用を控える傾向にあり、ガラスの製造工程のみならず、加工工程、および製品化後の処分に至るまで環境対策上の措置が必要とされる。従って、環境上の影響を重視する場合には、不可避な混入を除き、これらを実質的に含有しないことが好ましい。これにより、光学ガラスに環境を汚染する物質が実質的に含まれなくなる。そのため、特別な環境対策上の措置を講じなくとも、この光学ガラスを製造し、加工し、および廃棄できる。
【００４３】
また、脱泡剤として有用ではあるが、近年、Ｓｂは環境に不利益を及ぼす成分として光学ガラスに含めないようにする傾向があり、このような点からＳｂを含まないことが好ましい。
【００４４】
［製造方法］
本発明の光学ガラスの製造方法は特に限定されない。例えば、上記原料を各成分が所定の含有率の範囲内になるように均一に混合し、作製した混合物を石英坩堝またはアルミナ坩堝または白金坩堝に投入して粗溶融した後、白金坩堝、白金合金坩堝またはイリジウム坩堝に入れて９００〜１２００℃の温度範囲で２〜１０時間溶融し、攪拌均質化して泡切れ等を行った後、８５０℃以下の温度に下げてから仕上げ攪拌を行って脈理を除去し、金型に鋳込んで徐冷することにより製造することができる。
【００４５】
［物性］
本発明の光学ガラスは、部分分散比（θｇ，Ｆ）が特徴的である。したがって、色収差を高精度に補正する光学ガラスを得ることができる。
部分分散比（θｇ，Ｆ）は０．５２０以上であることが好ましく、０．５２２以上であることがより好ましく、０．５２４以上であることがさらに好ましい。
また０．５６０以下であることが好ましく、０．５５８以下であることがより好ましく、０．５５６以下であることがさらに好ましい。
なお、部分分散比（θｇ，Ｆ）は、日本光学硝子工業会規格ＪＯＧＩＳ０１―２００３に基づいて測定して得た値を意味するものとする。
【００４６】
ここで、部分分散比（θｇ，Ｆ）および異常分散性（Δθｇ，Ｆ）について説明し、その後、本発明の光学ガラスの物性における特徴をより詳細に説明する。
初めに、部分分散比（θｇ，Ｆ）について説明する。
部分分散比（θｇ，Ｆ）とは、屈折率の波長依存性のうち、ある２つの波長域における屈折率の差の割合を示すものであり、次の式（１）で表される。
θｇ，Ｆ＝（ｎg−ｎF）／（ｎF−ｎC）・・・・・・式（１）
ここでｎgはｇ線（４３５．８３ｎｍ）、ｎFはＦ線（４８６．１３ｎｍ）、ｎCはＣ線（６５６．２７ｎｍ）における屈折率を意味する。
そして、この部分分散比（θｇ，Ｆ）とアッベ数（νｄ）との関係をＸＹグラフ上にプロットすると、一般的な光学ガラスの場合、ほぼ、ノーマルラインと呼ばれる直線上にプロットされることになる。ノーマルラインとは、部分分散比（θｇ，Ｆ）を縦軸に、アッベ数（νｄ）を横軸に採用したＸＹグラフ上（直交座標上）で、ＮＳＬ７とＰＢＭ２の部分分散比およびアッベ数をプロットした２点を結ぶ右上がりの直線を意味する（図１参照）。ノーマルラインの基準となるノーマルガラスは光学ガラスメーカー毎によっても異なるが、各社ともほぼ同等の傾きと切片で定義している（ＮＳＬ７とＰＢＭ２は株式会社オ
ハラ社製の光学ガラスであり、ＮＳＬ７のアッベ数（νｄ）は６０．５、部分分散比（θｇ，Ｆ）は０．５４３６であり、ＰＢＭ２のアッベ数（νｄ）は３６．３，部分分散比（θｇ，Ｆ）は０．５８２８である）。
【００４７】
このような部分分散比（θｇ，Ｆ）に対して、異常分散性（Δθｇ，Ｆ）とは、部分分散比（θｇ，Ｆ）およびアッベ数（νｄ）のプロットが、ノーマルラインから縦軸方向にどの程度離れているかを示すものである。異常分散性（Δθｇ，Ｆ）が大きいガラスからなる光学素子は、青色付近の波長範囲について、他のレンズによって生じていた色収差を補正することができる性質を有する。
【００４８】
また、中低分散領域（アッベ数が５５程度以上の領域）においては、従来、アッベ数（νｄ）が大きいほど、異常分散性（Δθｇ，Ｆ）が大きくなる傾向があった。さらに、磨耗度を４２０以下としつつ、かつ異常分散性を高位に維持することは困難となる傾向があった。
【００４９】
本発明者は鋭意検討し、アッベ数（νｄ）に対する異常分散性（Δθｇ，Ｆ）の値が高く、かつ加工性が良好な光学ガラスを開発することに成功した。
【００５０】
本発明の光学ガラスは、高い屈折率（ｎｄ）を有するとともに、低い分散性（高いアッベ数）を有する。
本発明の光学ガラスにおいて、屈折率（ｎｄ）は１．５０〜１．６０であることが好ましい。屈折率（ｎｄ）は１．５０以上であることが好ましく、１．５１以上であることがより好ましい。また、１．５９以下であることが好ましく、１．５８以下であることがより好ましい。
本発明の光学ガラスにおいて、アッベ数（νｄ）は６０〜８０であることが好ましい。
アッベ数は６２以上であることが好ましく、６４以上であることがより好ましく、８０以上であることがさらに好ましい。また、７８以下であることが好ましく、７６以下であることがより好ましい。
なお、屈折率（ｎｄ）およびアッベ数（νｄ）は、日本光学硝子工業会規格ＪＯＧＩＳ０１―２００３に基づいて測定して得た値を意味するものする。
【００５１】
本発明の光学ガラスは、磨耗度が特に低く、４２０以下であることが好ましい。したがって、光学ガラスの必要以上の磨耗や傷が低減され、光学ガラスに対する研磨加工における取扱いを容易にして、研磨加工を行い易くすることができる。
摩耗度は４１５以下であることがより好ましく、４１０以下であることがさらに好ましい。
一方、摩耗度が低すぎると逆に研磨加工が難しくなる傾向がある。したがって、摩耗度は２００以上であることが好ましく、２１０以上であることがより好ましく、２２０以上であることがさらに好ましい。
なお、摩耗度とは、「ＪＯＧＩＳ１０−１９９４光学ガラスの磨耗度の測定方法」に準じて測定して得た値を意味するものとする。
【００５２】
本発明の光学ガラスは、相対屈折率の温度係数（ｄｎ／ｄＴ）が低い値をとる。
より具体的には、本発明の光学ガラスの相対屈折率の温度係数は、好ましくは＋３．０×１０−６℃−１、より好ましくは＋２．０×１０−６℃−１、より好ましくは＋１．０×１０−６℃−１、さらに好ましくは０×１０−６℃−１を上限値とし、この上限値又はそれよりも低い（マイナス側）の値をとり得る。
他方で、本発明の光学ガラスの相対屈折率の温度係数は、好ましくは−５．５×１０−６℃−１、より好ましくは−４．５×１０−６℃−１、さらに好ましくは−４．０×１０−６℃−１、さらに好ましくは−３．７×１０−６℃−１、最も好ましくは−３．０×１０−６℃−１を下限値とし、この下限値又はそれよりも高い（プラス側）の値をとり得る。
このうち、相対屈折率の温度係数がマイナスとなるガラスは殆ど知られておらず、温度変化による結像のずれ等の補正の選択肢を広げられる。また、相対屈折率の温度係数の絶対値の小さなガラスは温度変化による結像のずれ等の補正をより容易にできる。したがって、このような範囲の相対屈折率の温度係数にすることで、温度変化による結像のずれ等の補正に寄与することができる。
本発明の光学ガラスの相対屈折率の温度係数は、光学ガラスと同一温度の空気中における屈折率（５８９．３ｎｍ）の温度係数のことであり、４０℃から６０℃に温度を変化させた際の、１℃当たりの変化量（℃−１）で表される。
【００５３】
［プリフォームおよび光学素子］
本発明の光学ガラスは、様々な光学素子および光学設計に有用であるが、その中でも特に、本発明の光学ガラスからプリフォームを形成し、このプリフォームに対して研磨加工や精密プレス成形等の手段を用いて、レンズやプリズム、ミラー等の光学素子を作製することが好ましい。これにより、カメラやプロジェクタ等のような光学素子に可視光を透過させる光学機器に用いたときに、高精細で高精度な結像特性を実現することができる。ここで、プリフォーム材を製造する方法は特に限定されるものではなく、例えば特開平８−３１９１２４に記載のガラスゴブの成形方法や特開平８−７３２２９に記載の光学ガラスの製造方法および製造装置のように溶融ガラスから直接プリフォーム材を製造する方法を用いることもでき、また、光学ガラスから形成したストリップ材に対して研削研磨等の冷間加工を行って製造する方法を用いることもできる。
【００５４】
また、より幅広い温度範囲で、所望の結像特性等の光学特性を得ることができる本発明の光学ガラスであると、これを用いたより好ましいプリフォーム及び光学素子が得られるので好ましい。
【実施例】
【００５５】
本発明の光学ガラスである実施例１〜４７のガラスの組成（カチオン％表示またはアニオン％表示のモル％で示す）、屈折率（ｎｄ）、アッベ数（νｄ）、部分分散比（θｇ，Ｆ）、異常分散性（Δθｇ，Ｆ）および磨耗度（Ａａ）を第１〜７表に示す。【００５６】
本発明の実施例１〜４７の光学ガラスは、いずれも各成分の原料として各々相当する酸化物、炭酸塩、硝酸塩、弗化物、メタ燐酸化合物等の通常の弗燐酸塩ガラスに使用される高純度原料を選定し、第１表に示した各実施例の組成の割合になるように秤量して均一に混合した後、白金坩堝に投入し、ガラス組成の溶融難易度に応じて電気炉で９００〜１２００℃の温度範囲で２〜１０時間溶解し、攪拌均質化して泡切れ等を行った後、８５０℃以下に温度を下げてから金型に鋳込み、徐冷してガラスを作製した。【００５７】
ここで、実施例１〜４７および比較例１の光学ガラスの屈折率（ｎｄ）、アッベ数（νｄ）および部分分散比（θｇ，Ｆ）については、日本光学硝子工業会規格ＪＯＧＩＳ０１―２００３に基づいて測定した。なお、本測定に用いたガラスとして、アニール条件は徐冷降下速度を−２５℃／ｈｒとして、徐冷炉にて処理を行ったものを用いた。そして、測定されたアッベ数（νｄ）における、図１のノーマルライン上にある部分分散比（θｇ，Ｆ）の値と測定された部分分散比（θｇ，Ｆ）の値との差から、異常分散性（Δθｇ，Ｆ）を求めた。【００５８】
また、磨耗度は「ＪＯＧＩＳ１０−１９９４光学ガラスの磨耗度の測定方法」に準じて測定した。すなわち、３０×３０×１０ｍｍの大きさのガラス角板の試料を水平に毎分６０回転する鋳鉄製平面皿（２５０ｍｍφ）の中心から８０ｍｍの定位置に乗せ、９．８Ｎ（１ｋｇｆ）の荷重を垂直にかけながら、水２０ｍＬに＃８００（平均粒径２０μｍ）のラップ材（アルミナ質Ａ砥粒）を１０ｇ添加した研磨液を５分間一様に供給して摩擦させ、ラップ前後の試料質量を測定して、磨耗質量を求めた。同様にして、日本光学硝子工業会で指定された標準試料の磨耗質量を求め、
磨耗度＝｛（試料の磨耗質量／比重）／（標準試料の磨耗質量／比重）｝×１００ により計算した。【００５９】
実施例のガラスの相対屈折率の温度係数（ｄｎ／ｄＴ）は、日本光学硝子工業会規格ＪＯＧＩＳ１８−１９９４「光学ガラスの屈折率の温度係数の測定方法」に記載された方法のうち干渉法により、波長５８９．３ｎｍの光についての、４０〜６０℃における相対屈折率の温度係数の値を測定した。
相対屈折率の温度係数の値は第８表に示す。
他方、比較例のガラスの組成及び物性を第９表に示す。【００６０】
【表１】
2018211861.tif 000002
【００６１】
【表２】
2018211861.tif 000003
【００６２】
【表３】
2018211861.tif 000004
【００６３】
【表４】
2018211861.tif 000005
【００６４】
【表５】
2018211861.tif 000006
【００６５】
【表６】
2018211861.tif 000007
【００６６】
【表７】
2018211861.tif 000008
【００６７】
【表８】
2018211861.tif 000009
【００６８】
【表９】
2018211861.tif 000010
【００６９】
第１〜７表に表されるように、本発明の実施例１〜４７の光学ガラスは、いずれも屈折率（ｎｄ）が１．５０〜１．６０であり、アッベ数（νｄ）が６０〜８０であり、θg.f値が０．５２〜０．５６の範囲内であった。
また、本発明の実施例１〜４７の光学ガラスは、摩耗度が４２０以下であり、研磨加工が行いやすいガラスであった。【００７０】
表８に示されるように、本発明の光学ガラスは、高温の環境で用いられる車載用光学機器やプロジェクタ等の光学系において、温度変化による結像特性のずれ等の補正に寄与し得る光学ガラスであることが分かった。【００７１】
第９表に示されるように、比較例の光学ガラスは、Ｂａ２+の含有量が多すぎるため、摩耗度が高くなり過ぎ、かつｄｎ／ｄｔ値が本発明の所望の値を取り得なかった。
【国際調査報告】
2018211861.tif 000011
2018211861.tif 000012
2018211861.tif 000013